ФИБРИЛЛИРОВАННЫЙ ПЕНОПОЛИОЛЕФИН

1. Способ получения вспененного термопласта из водной дисперсии, где водная дисперсия включает термопластичную смолу, воду и стабилизирующий агент для дисперсных систем, где способ включает:
добавление, по меньшей мере, одного пеностабилизирующего поверхностно-активного вещества в водную дисперсию с образованием смеси;
добавление волокна в смесь; и
вспенивание смеси с образованием пены,
удаление, по меньшей мере, части воды из пены с получением пеноматерила,
где изготовленный пеноматериал имеет неячеистую фибриллированную морфологию.
2. Способ по п.1, где стабилизирующий агент для дисперсных систем включает жирную кислоту.
3. Способ по п.1, где пеностабилизирующее поверхностно-активное вещество включает целлюлозу.
4. Способ по п.1, дополнительно включающий:
покрытие, по меньшей мере, части субстрата слоем пены; и
удаление большей части воды из пены.
5. Способ по п.1, где дисперсия включает от приблизительно 25 до приблизительно 74 об.% термопластичной смолы и стабилизирующий агент для дисперсных систем.
6. Способ по п.1, где дисперсия содержит от приблизительно 40 до приблизительно 55 мас.% термопластичной смолы и стабилизирующий агент для дисперсных систем, за исключением любого наполнителя.
7. Способ по п.5, где термопластичная смола включает полиолефин.
8. Способ по п.1, где пеноматериал содержит от приблизительно 10 до приблизительно 60 мас.% волокна, исходя из общей массы термопластичной смолы и волокна.
9. Способ по п.1, где волокно включает гомополимер, сополимер или мульти-блокинтерполимер полиэтилена, гомополимер, сополимер или мульти-блокинтерполимер полипропилена, синтетическую имитацию целлюлозы или их комбинации.
10. Способ по п.1, где волокно имеет среднюю длину от приблизительно 0,5 до приблизительно 20 мм.
11. Способ по п.1, где волокна имеют температуру плавления выше температуры плавления термопластичной смолы.
12. Способ по п.1, где пеноматериал имеет, по меньшей мере, один слой, имеющий среднюю толщину от приблизительно 0,01 до приблизительно 2,5 см.
13. Способ по п.1, где удаление, по меньшей мере, части воды из пены для получения пеноматериала дает в результате пеноматериал, содержащий от 0 до 20 мас.% остаточной воды.
14. Пеноматериал, имеющий:
фибриллированную, неячеистую структуру на основе термопласта;
3
где пеноматериал имеет среднюю плотность от приблизительно 0,02 до приблизительно 0,07 г/см.
15. Пеноматериал по п.14, где пеноматериал содержит от приблизительно 10 до приблизительно 60 мас.% волокна.
16. Пеноматериал по п.15, где волокно включает гомополимер, сополимер или мульти-блокинтерполимер полиэтилена, гомополимер, сополимер или мульти-блокинтерполимер полипропилена, синтетическую имитацию целлюлозы или их комбинации.
17. Пеноматериал по п.15, где волокно имеет среднюю длину от приблизительно 0,5 до приблизительно 20 мм.
18. Пеноматериал по п.15, где, по меньшей мере, приблизительно 50% площади поверхности волокон покрыты термопластичной смолой.
19. Пеноматериал по п.18, где термопластичная смола является, по меньшей мере, частично сшитой.
20. Пеноматериал по п.18, где термопластичная смола включает полиолефин.
21. Пеноматериал по п.14, где пеноматериал имеет среднюю толщину от приблизительно 0,01 до приблизительно 2,5 см.
22. Пеноматериал по п.14, где пеноматериал имеет скорость прохождения излияния 0,1-10 с.
23. Пеноматериал по п.14, где пеноматериал имеет скорость прохождения излияния 1-4 с.
24. Пеноматериал по п.14, дополнительно включающий полимер-суперабсорбент.
25. Абсорбирующее изделие, выбранное из детского памперса, гигиенического товара для женщин, изделия, используемого при недержании у взрослых, прокладки раневой повязки, хирургической губки, из медицинской спецодежды, хирургических тканей, полотенца для вытирания, губки для вытирания, и упаковочных прокладок для пищевых продуктов, содержащее пеноматериал по п.14.
26. Способ получения вспененного термопласта из водной дисперсии, где водная дисперсия включает термопластичную смолу, воду, и стабилизирующий агент для дисперсных систем, где способ включает:
добавление, по меньшей мере, одного пеностабилизирующего поверхностно-активного вещества в водную дисперсию с образованием смеси;
добавление волокна в смесь; и
вспенивание смеси с образованием пены,
удаление, по меньшей мере, части воды из пены с получением пеноматерила,
где полученный пеноматериал содержит 20 мас.% или менее остаточной воды; и
где изготовленный пеноматериал имеет неячеистую фибриллированную морфологию.
27. Способ по п.26, где получающийся в результате пеноматериал содержит от 0 до 10 мас.% остаточной воды.
28. Способ по п.26, где получающийся в результате пеноматериал содержит от 0 до 8 мас.% остаточной воды.
29. Способ по п.26, где стабилизирующий агент для дисперсных систем включает жирную кислоту.
30. Способ по п.26, где пеностабилизирующее поверхностно-активное вещество включает целлюлозу.
31. Способ по п.26, дополнительно включающий покрытие, по меньшей мере, части субстрата слоем пены.
32. Способ по п.26, где дисперсия содержит от приблизительно 25 до приблизительно 74 об.% термопластичной смолы и стабилизирующий агент для дисперсных систем.
33. Способ по п.26, где дисперсия содержит от приблизительно 40 до приблизительно 55 мас.% термопластичной смолы и стабилизирующий агент для дисперсных систем по массе, за исключением любого наполнителя.
34. Способ по п.33, где термопластичная смола включает полиолефин.
35. Способ по п.26, где пеноматериал содержит от приблизительно 10 до приблизительно 60 мас.% волокна, исходя из объединенной массы термопластичной смолы и волокна.
36. Способ по п.26, где волокно включает гомополимер, сополимер или мульти-блокинтерполимер полиэтилена, гомополимер, сополимер или мульти-блокинтерполимер полипропилена, синтетическую имитацию целлюлозы или их комбинации.
37. Способ по п.26, где волокно имеет среднюю длину от приблизительно 0,5 до приблизительно 20 мм.
38. Способ по п.26, где волокна имеют температуру плавления выше температуры плавления термопластичной смолы.
39. Способ по п.26, где пеноматериал имеет, по меньшей мере, один слой, имеющий среднюю толщину от приблизительно 0,01 до приблизительно 2,5 см.